(57)【要約】  【課題】  伝統的な畳にかわり普及が進んでいる塩化ビニル等を用いた畳表を備えた高機能畳は滑りやすく、従来の畳よりも転倒等の事故が発生しやすい環境にあった。さらに、畳表のパターンが画一化していることから、藺草の畳がもつ自然さを再現できていなかった。  【解決手段】  塩化ビニルを用いたシートに、４階層の長さ、６階層の太さの種類の目をランダムに配置した金型を用いて、畳調凸凹模様をエンボス加工することで、藺草の畳のごとき外観を有しつつ、かつ、人間が歩いた際に大きな抵抗感を感じる畳表を提供する。【選択図】  図１
2019019625.tif 000002
【特許請求の範囲】
【請求項１】
表面にエンボス加工された笹葉形状の畳の目を備えた畳表であって、
当該畳の目と短辺方向において隣り合う畳の目の少なくとも５０％以上が０．３ｍｍ以上離れていることを特徴とする畳表。
【請求項２】
表面にエンボス加工された笹葉形状の畳の目を備えた畳表であって、
17.00mmを基準値として、畳の目の長辺方向の長さが当該基準値から３％以上離れた値をもつ畳の目が、畳の目の総数の５０％以上を占めることを特徴とする畳表。
【請求項３】
表面にエンボス加工された笹葉形状の畳の目を備えた畳表であって、
1.４mmを基準値として、畳の目の短辺方向の長さが当該基準値から７％以上離れた値をもつ畳の目が、畳の目の総数の２５％以上を占めることを特徴とする畳表。
【請求項４】
表面にエンボス加工された笹葉形状の畳の目を備えた畳表であって、
当該笹葉の長辺方向の長さが17.00mmを基準値として、
当該基準値の109％以上の長さをもつ畳の目は5％以下、
当該基準値の103％以上109％以下の長さをもつ畳の目が20%以上25％以下、
当該基準値の103％から97％の長さをもつ畳の目が40以上50％以下、
当該基準値の91％以上97％未満の長さを持つ畳の目が20%以上25%以下
当該基準値の91%以下の長さを持つ畳の目が5%以下
であって全体として100%となる数の畳の目を有することを特徴とする畳表。
【請求項５】
表面にエンボス加工された笹葉形状の畳の目を備えた畳表であって、
当該笹葉の短辺方向の長さが1.4mmを基準値として、
当該基準値の121％以上の太さをもつ畳の目が3%以下
当該基準値の114％以上121％未満の太さをもつ畳の目が1％以上5％以下
当該基準値の107％以上114％未満の太さをもつ畳の目が5％以上20％未満
当該基準値の92％以上107％未満の太さをもつ畳の目が全体の60から70％
当該基準値の92％未満86％以上の太さをもつ畳の目が5％以上20％以下
当該基準値の86%以下78％以上の太さをもつ畳の目が1％以上から5％以下
当該基準値の78％未満の太さをもつ畳の目が3％以下
であって全体として100%となる数の畳の目を有することを特徴とする畳表。
【請求項６】
請求項１乃至５に記載の畳表を備えた畳。
【請求項７】
請求項１乃至５に記載の畳表であって、
前記畳表は、表面にエンボス加工された笹葉形状の畳の目を備えた透明層と、表面がグラビア印刷によって印刷された発色層の２層から構成されていることを特徴とする畳表。
【請求項８】
請求項７に記載の畳表であって、
前記グラビア印刷によって印刷されるインクは、紫外線に反応して発光することを特徴とする畳表。
【請求項９】
請求項１乃至８に記載の畳表を表地に用いたクッション。
【請求項１０】
請求項１乃至８に記載された畳表を用いたタイルカーペット。
【請求項１１】
請求項１乃至８に記載された畳表であって、
当該畳表の発色層にはポリエステルまたはレーヨンで構成された生地が一体化されており、
前記生地の発色層と異なる側にはクッションが一体化されていることを特徴とする畳表からなる壁紙。
【発明の詳細な説明】
【技術分野】
【０００１】
本発明は、畳表に関する。
【背景技術】
【０００２】
畳は、我が国において古来より用いられてきた伝統的な床材である。畳は、稲わらで製作した畳芯を藺草で編んだ畳表を巻くことで作成されてきた。しかし、近年では床材としてはフローリングやカーペットに押されており、畳の需要は年々減少しているところである。
【０００３】
畳の需要拡大をめざした新商品として、文献１には、非硬質の樹脂発泡体からなる畳芯の上側に畳調凹凸模様を表面に形成した樹脂シートからなる畳表を重ねて接合した畳が開示されている。この畳は、従来の畳とよく似た外観を有し、かつ、樹脂シートが非透水性であるため、しょうゆやソースやジュース等をこぼしても簡単にふき取ることができ、従来の畳のように染みがつくことがないことを特徴としている。近年では、藺草の安定供給が困難になりつつあることもあり、防水性が求められる介護施設や病院を中心に文献１に開示される高機能型の畳への移行も進みつつある状況である。
【０００４】
また、樹脂シートを用いた畳は、藺草よりも自由に染色することが可能であるため、従来の畳からはかけ離れた色、例えば限りなく白色に近い畳や、赤色に近い畳などを容易に実現することができる。そのため、様々な色合いの樹脂製畳が市場に流通している。
【先行技術文献】
【特許文献】
【０００５】
【特許文献１】特開平１１−３２４２８５号公報
【発明の概要】
【発明が解決しようとする課題】
【０００６】
だが、これらの高機能畳は、伝統的な畳表の素材である藺草とは異なり、樹脂シートは摩擦係数が低い。そのため、文献１に示される高機能型の畳は、従来の畳と比して滑りやすくなっている。文献１に記載の畳では、従来の畳表を模した畳調凹凸模様が形成されているものの、摩擦係数を高めるという観点が欠如しているため、高齢者や障碍者といったバランス感覚が衰えつつある者にとっては転倒のリスクが大きく、課題となっていた。単純均一な凸凹の繰り返しパターンの模様であり、畳の目の大きさが画一的であることから一直線上にすべての目がそろってしまい、不自然な外観であるとの指摘もあった。
【０００７】
また、自由に染色できるとはいえ樹脂に直接色を混ぜ込めませ、あるいは表面に塗料を塗布しても、奥行きのない安っぽい色あいにしかならず、意外性や高級感をもたせることができないでいた。例えば、特開２００１−６５１６０号公報にはグラビア印刷をおこなった樹脂シートを裁断して得た糸を織りなすことで金属色の畳表を得る方法が開示されているが、この方法では防水性を保つことができず、さらにグラビア印刷をおこなった面が直接外気に触れることで、長期間色合いを保つことができない。
【０００８】
さらには、樹脂シートを採用することによって藺草では不可能であった複雑な形状の製品にも適用可能であるにもかかわらず、伝統的な畳を超えた商品に採用されることもなく、伝統的な畳という枠から飛び出すこともなかった。
【課題を解決するための手段】
【０００９】
本発明では、表面にエンボス加工された笹葉形状の畳の目を備えた畳表であって、当該畳の目のサイズにランダム性をもたせることにより、隣合う畳の目と畳の目の間に距離に変化をもたせ、もって人間が歩いた際に適度な抵抗を感じさせることを特徴とする。
【００１０】
また、畳表を２層の樹脂シートを用いて構成する。すなわち、１層目の樹脂シートには透明色の樹脂を用いた樹脂シートを採用しその表面をエンボス加工する。２層目の樹脂シートには、その表面にグラビア印刷によってさまざまな色調、特にグラビア印刷ならではの発色が得られる金色や銀色といった金属の反射や光沢が得られる色を印刷する。その上で１層目の樹脂シートと２層目の樹脂シートを熱溶着または熱圧着により一体化せしめることによって得られた畳表を得る。
【００１１】
これらの畳表を畳のみならず、布材や革材の代替品として、クッションやソファ、靴やスリッパの中底、壁紙や絨毯、タイルカーペットの表面に採用することで、これまでにない感覚のインテリア素材を提供する。
【発明の効果】
【００１２】
畳の目の配置にランダム性をもたせることで、従来の藺草で編んだ畳表と同様の外観とし、さらにこれまでの樹脂シートを用いたタイプの畳と比して、人間が歩いた際に大きな抵抗を感じることで、安心感を与えることができる畳を得ることができる。さらに、畳表をエンボス加工された透明の樹脂シートからなる表面層と表面をグラビア印刷により塗装された発色層の２層構造とすることで、従来にはない意外性、高級感がある畳表を提供する。この畳表を従来にはない用途に用いることで、伝統性と革新性の同居した全く新しい感覚の製品を市場に提供する。また、グラビア印刷によりこれまでにないデザイン性の高い畳表を提供できる。
【図面の簡単な説明】
【００１３】
【図１】本発明の畳表のパターン
【発明を実施するための形態】
【００１４】
以下、本発明の畳表を添付図面に示す好適実施形態にもとづいて詳細に説明する。
【００１５】
本発明の畳表１は、ポリ塩化ビニルをはじめとするビニル系樹脂やポリプロピレン等のオレフィン系樹脂からなる厚さ１ｍｍから３．７ｍｍ程度の柔軟性をシートであり、発色層２、中間層３及び透明層４の２層を一体化させることにより構成される。
【００１６】
発色層２はポリ塩化ビニルを始めとするビニル系樹脂で構成されたシートであり、その最大の特徴は表面がグラビア印刷によってデザイン処理されている点にある。公知であるグラビア印刷を用いて、アニメのキャラクターや写真風景、人物像など自由に印刷することが可能である。発色層２の表面にアルミ蒸着を行い、その上にグラビア印刷や塗料を焼き付けることによって金色、銀色、プラチナ色といった金属色も綺麗に発色させることができる。塗料中にアルミ成分を含有することによって金属色を発色させることも可能であり、印刷技術に関する各種の公知技術を採用すればよい。なお、発色層２の縦及び横については印刷に必要な機器の許す範囲で自由に構成可能であり、その厚さは、後述する中間層及び透明層と合わせて３ｍｍ程度となるのであれば、どのような厚みであってもよいが好ましくは０．２ｍｍ程度である。加工がしやすく、かつ、裏面からの傷によって印刷面が汚損される虞が小さいためである。なお、発色層２に用いるシートは、印刷や塗料の塗布が可能な樹脂であるならば、どのような樹脂で構成してもよい。
【００１７】
発色層２に印刷させる内容は、全面を単一色、例えば藺草と同様の色となるよう印刷してもよいし、赤色、紫色、金色や銀色といったこれまでにない色合いを採用してもよい。印刷を採用する場合は、人物像や風景を採用すれば、これまでにない感覚を与えることも可能である。特によい手法として、紫外線に反応した発色する特殊なインクを用いることがあげられる。この場合、設置場所の緊急時には紫外線を照射させる機構とともに運用することで、避難通路や連絡先等を表示させ、紫外線が照射されない日常時は不必要な情報でデザイン性が阻害されることがない。そのため、本発明の畳表を用いた畳やタイルカーペット、壁紙と紫外線照射装置をセットで運用することでこれまでにないデザインのインテリアに加えて、緊急時誘導路としても機能する画期的な室内空間を実現できる。
【００１８】
中間層３は、発色層と同様にポリ塩化ビニルを始めとするビニル系樹脂で構成された薄いシートである。厚さは発色層２の印刷や塗料が塗布された面側に重ねることで、印刷内容を保護するために用いられる。厚みは０．２ｍｍ程度あれば十分である。
【００１９】
表面層４は、透明または概ね透明色の厚さ０．６ｍｍから２．６ｍｍ程度の樹脂からなるシートである。縦及び横については自由に構成可能である。透明層２には、様々な特性を付加させることが可能である。例えば、ニッケル系の抗菌メッキを行うことや、銀や銅を利用した抗菌塗装や樹脂に練りこんだ抗菌樹脂を採用することで、これらの性能を付加することができる。ただし、発色層２の色合い、デザインを表面に伝えるために、透明または概ね透明の範囲におさまる程度でなくてはならない。
【００２０】
発色層２、中間層３、表面層４を重ね合わせた状態で熱を加えつつ加圧すると、熱溶着によって一体化し、厚み０．１ｍｍから３ｍｍ程度のシートとなる。その状態で表面層４の側から、金型を押し当てることによって、藺草で編んだ畳表を模倣した畳調の凸凹が形成される。この際、凸凹の深さ、及び１つあたりの目の太さ、長さを一律としてしまうと、その規則性からかえって不自然な印象を与えてしまう。従来の藺草で編んだ畳表は藺草のサイズが１本１本異なるために、一定のランダム性を自然と備えるのに対し、整然と並ぶ人工感が違和感の原因であると考えられる。
【００２１】
発明者は、自然に見える凸凹パターンを開発する中で、畳の目の長さ（長辺方向の大きさ）、太さ（短辺方向の大きさ）のばらつきの度合いによって、人間の足が感じる抵抗感に大きな違いが生じることを見出した。すなわち、長さや太さの平均値から一定以上外れた値をもつ畳の目が、一定量域内に存する畳の目の総数に対して一定割合以上存在していれば、人間は大きな抵抗感を感じることを見出した。
【００２２】
畳の目の長さについては、平均値から３％以上長さが異なる（長くても短くてもよい）畳の目が半数以上あればよい。より好ましくは、17.00mmを基準値として、この基準値の103％から97％（17.5ｍｍ未満から16.5mm以上）の長さをもつ目が全体の40から50％を占める最多帯とする。そして、基準値から109％以上の長さをもつ目は5％以下、103％以上109％以下の長さをもつ目が20%以上25％以下、基準値から91％以上97％未満の長さを持つ目が20%以上25%以下、91%以下の長さを持つ目が5%以下となるよう構成する。
【００２３】
畳の目の太さについては、平均値から７％以上太さが異なる（太くても細くてもよい）畳の目が２５％以上あればよい。より好ましくは、1.4mmを基準値として、この基準値の92％以上107％未満の太さをもつ目が全体の60から70％を占める最多帯とする。そして、この基準値から121％以上の太さをもつ目が3%以下、114％以上121％未満の太さをもつ目が1％以上5％以下、107％以上114％未満の太さをもつ目が5％以上20％未満、92％未満86％以上の太さをもつ目が5％以上20％以下、86%以下78％以上の太さをもつ目が1％以上から5％以下、78％未満の太さをもつ目が3％以下となるよう構成する。
【００２４】
太さと長さの組み合わせについては、考慮する必要がないことが経験的に判明している。すなわち、太い目と長い目が必ずしも組み合わせられるのではなく、太く短い目や、細く長い目、太く長い目といった様々な組み合わせからなる目について、太さと長さでそれぞれのパラメータが上述の範囲内におさまればよい。また、目の太さ及び長さのいずれか一方のみをばらけさせた場合についても、畳の縦方向及び横方向の双方に対して滑りにくくなる。ただし、目の太さ及び長さの双方を上述の条件でばらけさせた場合には及ばない。
【００２５】
これらの畳の目は、概ね0.8mmから1.3mmほどの深さでエンボス加工される。深さの定義については、畳の目の笹葉形状のもっとももりあがる箇所である中央部の高さを0とし、笹葉形状のもっともえぐれている箇所までの距離である。
【００２６】
目の配置については、図１に示すとおり、畳の目と目が隙間なく行列のように並べられているよう構成される。これは従来の畳の目と概略において同じである。畳の目はいずれも笹葉の形状をもつが、笹葉の長辺方向の大きさ（長さ）がばらつくことによって、おのおのの行で配置される箇所がわずかにずれる。笹葉の短辺方向の大きさ（太さ）がばらつくことによって、おのおのの列で配置される箇所がわずかにぶれる。このぶれが、藺草で編んだ畳表が必然的にもつランダム性の再現につながり、より自然な印象を与えることができる。
【００２７】
特に、おのおのの行で配置される畳の目がわずかにぶれることで、畳の目のもっとも盛り上がる箇所もずれる。その結果、畳の目と人間の足や手が接触する角度が一律ではなくなり、様々な角度で受け止めることとなるため、人間が感じる体感として抵抗性があがったように感じる。表面層３全域で上述の範囲内に収まればよいが、その実現の手法として表面層３よりも小さい領域で上述の範囲内に収まる基準パターンを確立し、当該基準パターンを表面層３の広さ分だけ敷き詰めてもよい。
【００２８】
さらに、本発明の畳表１では、目の短辺方向で隣り合う目と目の配置間隔を従来の畳がもつ値から１０％広げている。これは、畳の目と目の間の間隔を広げることで、当該間隔が溝のように機能し、足裏がくいこみやすくなる効果が得られるためである。くいこんだ足裏が溝の前後左右の目と干渉することによって抵抗が増し、その結果として足が滑りにくくなる。足裏がくいこむことによる抵抗増大効果は目の長辺方向に対しても機能するため、畳の縦方向及び横方向の双方に対して滑りにくくなる。人間側の感覚では、畳の目と目の間に溝が深くなり、グリップ感があるように感じる。
【００２９】
なお、この目の短辺方向で隣り合う目と目の配置間隔を広げることのみでも、一定の抵抗増大効果を得ることができる。そのため、本発明の畳１が有する畳の目の長さや太さにランダム性をまったく備えていない従来の高機能畳（全く同じ長さ、太さをもつ目のみからなる畳）であっても、その配置間隔を１０％広げることで、縦方向にも横方向にも滑りにくい畳とすることができることが、本発明の開発の過程において経験的に判明している。
【００３０】
配置間隔による抵抗増大効果は、０．３ｍｍ以上の間隔を有する箇所が半分以上あれば十分発揮できる。すなわち、畳表が備える畳の目の総数の半分以上について、その隣に配置される畳の目が０．３ｍｍ以上隔離されていればよい。なお、配置間隔は広ければ広いほど抵抗増大効果を得ることができるが、あまりに離れすぎている場合は畳としての外観を失ってしまう。そのため、もっとも広い間隔の箇所においても０．７ｍｍ未満とすることが望ましい。
【００３１】
発色層２、中間層３及び表面層４を一体化させた後に、上述の配置間隔によってさまざまな畳の目を金型によって成型する。本発明の畳表１として使用するにあたっては、従来の畳表との厚みが同等程度である方が、既存の生産設備を流用できる為有利である。その調整のためには、発色層２の側から厚さ０．５から０．７ｍｍ程度の塩化ビニルを始めとした樹脂からなるシートを生地調整層５として熱溶着させるとよい。この生地調整層５には、金型による加圧等に耐える必要もないため、高品質の樹脂の代替品として塩化ビニルの再生品等を用いてもよい。
【００３２】
樹脂のみで構成されていると横方向への力に弱く、使用にともない横方向に伸びやすい。樹脂が伸縮すると目の配置がずれてしまい、本発明の特徴である従来の藺草と同等の感覚を与えることができなくなる。そのため、後に、発色層２の側からポリエステルやレーヨンで構成された布（織布でも不織布でもよい）を接着剤で一体化させるとよい。布の厚みは０．１ｍｍから０．２ｍｍ程度で十分である。
【００３３】
本発明で得られた畳表１は、従来の樹脂製の畳表と同様に取り扱うことができる。すなわち、エチレン―酢酸ビニル共重合樹脂（ＥＶＡ）やエチレン樹脂、プロピレン樹脂などの熱可塑性樹脂、木片チップを圧縮形成したインシュレーションボードやクッション性の高いポリスチレンなどを用いることや、その他の化学繊維、熱硬化性樹脂等で構成された畳床に巻き付け、固定させることで畳とすることが可能である。なお、畳床のサイズは畳として販売する大きさによって決定されるが、畳のサイズは地域によって異なるため、大量生産を行う際は少し大きめのサイズで製作し、その後に出荷地に応じて切断するとよい。畳表１についても同様である。
【００３４】
本発明の畳表１は、従来の非常にチープな風合いをもった畳とは異なり、幽玄と評してよい奥行きを備えた金色や銀色や、風景写真や人物像、世界地図やコミカルなキャラクターといったこれまでにないデザインによってきわめて強い印象を与えつつ、藺草の畳表と同様に滑りにくく、自然な手触りを備えた畳を得ることができる。
【００３５】
本発明の畳表１は、樹脂製であることから優れた防水性や耐久性があり、これまで藺草が採用されにくかった商品領域においても、布や革の代替品として利用可能である。これまでも樹脂製の畳表は開発されてきたが、畳表は畳に用いるものとの先入観から、他分野への応用が積極的になされてこなかった。しかし、本発明の畳表１は、藺草に迫る質感と斬新なデザイン性に加え、防水性や抗菌性といった高度の機能をも持たせることが可能であるため、他分野への応用によってこれまでにない需要を喚起することが可能である。
【００３６】
その代表例として考えらえるのが、壁紙としての利用である。壁とは一般に堅いイメージがあり、子どもやペット等がぶつかり怪我の要因となりうる対象である。壁を構成している木材や漆喰、コンクリート等の上から壁紙を貼ることが一般的に行われているが、この壁紙として本発明の畳表１を採用すると、生地調整層５、発色層２、中間層３、表面層４と厚みのある樹脂による厚さ方向への弾力感が生まれ、衝突しても怪我のない壁を提供できる。壁紙用途に供する場合は、本発明の畳表１の布側に、５ｍｍ程度のクッション層を追加すれば、さらに弾力性を発揮することが可能となる。
【００３７】
本発明の畳表１は、摩擦係数が大きいため、ソファや座椅子の背中があたる面に採用すれば、和風の雰囲気をもち、かつ、背中が滑りにくいため、姿勢の維持が容易な製品を提供できる。枕に採用した場合も、頭がずれにくく、かつ、その防水性や抗菌性により汗がしみこむことも不衛生になることもない枕を提供できる。枕は、和風の布団との相性もよく、金属色、特に金色を印刷した場合は安土桃山時代風の豪華さを演出できる。
【００３８】
床材としても、畳としてだけではなく、絨毯等の代わりに本発明の畳表１を敷いてもよい。その際、５ｍｍ程度のクッション層を追加すれば、足が沈み込みすぎることがなく、適度に沈み込む。そのため、障碍者や加齢により足腰の弱った者にとっては歩きやすいこれまでにない新たな床材として活用できる。床材として、従来のタイルカーペットの基布の代替品として用いれば、敷設や汚損管理等がさらに簡便となり、最適である。組み合わせるタイルカーペットとしては、公知のクッション性の高いものであればよい。
【００３９】
畳といえば床材であるが、畳のもつ柔軟性と吸音性は、壁材としても至適である。本発明の畳表１は、樹脂製のシートである為、同じくシート状である壁紙の代替品として用いることができる。その場合、本発明の畳表１の布側に、１０ｍｍ程度のクッションを接着剤等で接着したものを用いるとなおよい。畳のもつ自然な柔軟性を再現し、壁にもたれかかったり、ぶつかったりした場合であっても、柔らかくうけとめてくれる、これまでにない感覚のインテリア材として機能する。
【００４０】
通常の住宅に、この畳表を用いてもよいが、特に有効な用途として体育館が考えられる。畳表１のもつ吸音性が発揮されやすいことに加えて、運動等によって壁にぶつかった場合の衝撃を緩和させることによる怪我の予防につながる為である。また、地震を始めとする大災害時には体育館は避難場所として指定されることが多い。体育館への避難にあたって最も切実な要求は、床が板張りであることによる硬さへの対策である。
【００４１】
避難者が長い時間を堅い床材の上で過ごすことは、自重による圧迫によって非常な苦痛を感じることが多い。本発明の畳表１を床に敷くことで、柔らかく避難者を受け止めることができるため、このような苦痛を大幅に緩和できる。また、クッション内部に含まれる空気や樹脂シート自体が断熱材としても機能する為、北国の冬季においては無視できない地面からの冷気を遮断することもできる。これらの効果は、裏面にクッション材を備えている場合に顕著である。より効率的な用い方として、通常時は壁紙として用い、緊急時には壁紙を剥離して床面に敷き詰めるよう運用すれば、保管場所に困ることもない。
【００４２】
その他、ぬいぐるみ、クッション、枕、カーマット、エレベーターの手すり、カーテンを始めとした様々な商品の表面材、表地として、これまで用いられてきた布地や革の代替品として採用すれば、ほのかに和を感じさせる日本人には心地よい触覚をともなったこれまでにない製品を提供することができる。例えばクッション（内部に柔軟性をもつ樹脂等が充満されたきんちゃく袋）として用いた場合、適度な抵抗感と表面の手触りが枕にも腰当にも至適である。
【実施例】
【００４３】
以下、実施例によって本発明をさらに具体的に説明する。表面層３として塩化ビニルで作成した太さ２ｍｍのシートに金型を用いて笹葉型の畳の目をエンボス加工した。サイズは、縦方向に66.93ｍｍ、横方向に55.70ｍｍとし、この範囲内に１６０個の笹葉型の畳の目を配置した。そして１６０個の笹葉型の畳の目は、表１に示す長さを有している。
【表１】
2019019625.tif 000003
【００４４】
１６０個の笹葉型の畳の目は、表２に示す太さを有している。なお、長さと太さは１６０個の笹葉型の畳の目のそれぞれについて独立してカウントしている。
【表２】
2019019625.tif 000004
【００４５】
１６０個の笹葉型の畳の目は、その短辺方向において表３に示す間隔で配置されている。
【表３】
2019019625.tif 000005
【００４６】
この表面層３を厚さ１ｍｍの透明層と熱圧着して作成した畳表１を、木片チップで作成した厚さ５５ｍｍの畳床と一体化させることで畳を製造し、滑りにくさについての官能実験を行った。官能実験は様々な体重、足のサイズをもつ男性１３名及び女性７名を対象とし、伝統的な藺草の畳表、従来の整然とした目をもつ塩ビの畳表、本発明の塩ビの畳表をそれぞれ用いた畳を用いておこなった。なお、一部の女性については、年齢及び体重を聴取できなかった。
【００４７】
測定した観点は、滑りにくいか、つまずきにくいかの２点であり、それぞれ５段階で評価を行った。数字が高いほど評価が高く、より滑りにくく、よりつまずきにくい。評価は、素足で縦方向、横方向のそれぞれについて行い、追加実験として水滴が畳表に付着している状態での縦方向についておこなった。水滴が付着している実験を行ったのは、脱衣場等、水蒸気や足に付着した湯などが畳表に付着しやすい環境や、お茶等をこぼした際を想定している。さらに、靴下を履いた状態での縦方向についても実験をおこなった。
【００４８】
実験結果は、表４に示すとおりである。
【表４】
2019019625.tif 000006
【００４９】
表５は、表４に示したデータの平均を示したものである。本実施例の畳は乾いた状態では、従来の塩ビ畳に加え、伝統的な藺草を用いた畳よりも滑りにくく、つまずきにくさについてはほぼ同等であることがわかった。水滴が付着した状態でも、伝統的な藺草を用いた畳よりは劣るものの、従来の塩ビ畳よりは滑りにくく、つまずきにくさについてもほぼ同等であることがわかった。
【表５】
2019019625.tif 000007
【００５０】
したがって、本発明の表面層３を用いた畳は、従来の塩ビ畳と比べて飛躍的に滑りにくい。さらに、滑りにくくした際に起こりがちなつまずきやすさについても、ほぼ同等の性能を維持することができる。塩化ビニル等を用いていることにより水に強いことから、温泉等の脱衣場といった場所への適用も可能である。特に、発色層１に矢印をデザインすることで、脱衣場での道案内にも活用することができる。
【００５１】
以上、本発明の実施形態について説明したが、本発明の実施形態の一部または全部は、以下の付記のように記載される。
［付記１］
表面にエンボス加工された笹葉形状の畳の目を備えた畳表であって、
当該畳の目と短辺方向において隣り合う畳の目の少なくとも５０％以上が０．３ｍｍ以上離れていることを特徴とする畳表。
［付記２］
表面にエンボス加工された笹葉形状の畳の目を備えた畳表であって、
17.00mmを基準値として、畳の目の長辺方向の長さが当該基準値から３％以上離れた値をもつ畳の目が、畳の目の総数の５０％以上を占めることを特徴とする畳表。
［付記３］
表面にエンボス加工された笹葉形状の畳の目を備えた畳表であって、
1.４mmを基準値として、畳の目の短辺方向の長さが当該基準値から７％以上離れた値をもつ畳の目が、畳の目の総数の２５％以上を占めることを特徴とする畳表。
［付記４］
表面にエンボス加工された笹葉形状の畳の目を備えた畳表であって、
当該笹葉の長辺方向の長さが17.00mmを基準値として、
当該基準値の109％以上の長さをもつ畳の目は5％以下、
当該基準値の103％以上109％以下の長さをもつ畳の目が20%以上25％以下、
当該基準値の103％から97％の長さをもつ畳の目が40以上50％以下、
当該基準値の91％以上97％未満の長さを持つ畳の目が20%以上25%以下
当該基準値の91%以下の長さを持つ畳の目が5%以下
であって全体として100%となる数の畳の目を有することを特徴とする畳表。
［付記５］
表面にエンボス加工された笹葉形状の畳の目を備えた畳表であって、
当該笹葉の短辺方向の長さが1.4mmを基準値として、
当該基準値の121％以上の太さをもつ畳の目が3%以下
当該基準値の114％以上121％未満の太さをもつ畳の目が1％以上5％以下
当該基準値の107％以上114％未満の太さをもつ畳の目が5％以上20％未満
当該基準値の92％以上107％未満の太さをもつ畳の目が全体の60から70％
当該基準値の92％未満86％以上の太さをもつ畳の目が5％以上20％以下
当該基準値の86%以下78％以上の太さをもつ畳の目が1％以上から5％以下
当該基準値の78％未満の太さをもつ畳の目が3％以下
であって全体として100%となる数の畳の目を有することを特徴とする畳表。
［付記６］
付記１乃至５に記載の畳表を備えた畳。
［付記７］
付記１乃至５に記載の畳表であって、
前記畳表は、表面にエンボス加工された笹葉形状の畳の目を備えた透明層と、表面がグラビア印刷によって印刷された発色層の２層から構成されていることを特徴とする畳表。
［付記８］
付記７に記載の畳表であって、
前記グラビア印刷によって印刷されるインクは、紫外線に反応して発光することを特徴とする畳表。
［付記９］
付記１乃至８に記載の畳表を表地に用いたクッション。
［付記１０］
付記１乃至８に記載された畳表を用いたタイルカーペット。
［付記１１］
付記１乃至８に記載された畳表であって、
当該畳表の発色層にはポリエステルまたはレーヨンで構成された生地が一体化されており、
前記生地の発色層と異なる側にはクッションが一体化されていることを特徴とする畳表からなる壁紙。
【符号の説明】
【００５２】
１  畳表
２  発色層
３  中間層
４  表面層
５  生地調整層
【図１】
2019019625.tif 000008